(57)【要約】【課題】本発明の目的は、ダウンウエア、ダウンジャケット、ふとん、寝袋などの側地に好適に用いられ、軽量薄地で引裂き強力が高く、かつ洗濯後においても低通気性を維持できる織物を提供することである。【解決手段】本発明の織物は、合成マルチフィラメントで構成される織物であって、前記織物は、少なくとも片面にカレンダー加工が施されることにより、合成マルチフィラメントの少なくとも一部においてモノフィラメントが重なり合った状態で圧縮されているものであり、前記モノフィラメントはカレンダー加工前の異型度が２．０〜６．０である異型断面糸であり、前記合成マルチフィラメントの繊度が７ｄｔｅｘ〜４４ｄｔｅｘであり、前記織物のカバーファクターが１３００〜２２００であることを特徴とする。【選択図】図３
2010196213.tif 000002
【特許請求の範囲】
【請求項１】
合成マルチフィラメントで構成される織物であって、前記織物は、少なくとも片面にカレンダー加工が施されることにより、合成マルチフィラメントの少なくとも一部においてモノフィラメントが重なり合った状態で圧縮されているものであり、
前記モノフィラメントはカレンダー加工前の異型度が２．０〜６．０である異型断面糸であり、前記合成マルチフィラメントの繊度が７ｄｔｅｘ〜４４ｄｔｅｘであり、前記織物のカバーファクターが１３００〜２２００であることを特徴とする織物。
【請求項２】
前記モノフィラメントが、０．４ｄｔｅｘ〜２．０ｄｔｅｘの繊度を有するものである請求項１に記載の織物。
【請求項３】
前記モノフィラメントが、凹部を含む断面を有するものである請求項１または２に記載の織物。
【請求項４】
前記モノフィラメントが、Ｙ字型断面或いは十字型断面を有するものである請求項１〜３のいずれかに記載の織物。
【請求項５】
前記Ｙ字型断面或いは十字型断面における凸部は、先端部が基部と同じ太さか基部よりも太く構成されている請求項４に記載の織物。
【請求項６】
前記モノフィラメントに使用する素材が、ポリアミドまたはポリエステルである請求項１〜５のいずれかに記載の織物。
【請求項７】
前記織物のペンジュラム法による引裂き強力が、経方向及び緯方向のいずれも８Ｎ〜５０Ｎである請求項１〜６のいずれかに記載の織物。
【請求項８】
前記織物の洗濯１０回後の通気度が、２．０ｃｃ／ｃｍ2／ｓ以下である請求項１〜７のいずれかに記載の織物。
【請求項９】
前記織物の洗濯２０回後の耐水圧が、初期耐水圧に対して７０％以上の保持率を有する請求項１〜８のいずれかに記載の織物。
【請求項１０】
ダウンウエア、ダウンジャケット、ふとん、寝袋のいずれかの側地に用いられる請求項１〜９のいずれかに記載の織物。
【発明の詳細な説明】
【技術分野】
【０００１】
本発明は、軽量薄地で引裂き強力が大きく、かつ洗濯後も低通気度である織物に関するものであり、より詳しくは、ワタやダウンの吹き出しを抑制した織物であって、特にダウンウエア、ダウンジャケット、ふとん、寝袋などの側地に好適に用いられる織物に関するものである。
【背景技術】
【０００２】
ダウンウエアやふとんの側地に用いられる生地は、ワタやダウンの吹き出しを抑制するために低通気性が要求されている。また、軽量薄地であることも要求されている。
【０００３】
従来は、その風合いや快適性が優れている絹や綿などの天然繊維が前記生地に用いられていた。しかし、天然繊維からなる生地は、引裂き強力が小さく耐久性に劣るため、特にダウンウエアとして用いられる場合は肘や袖部分からワタやダウンの吹き出しが発生するという問題があった。
【０００４】
一方、その機械特性が優れていることから、ポリエステルマルチフィラメント、ナイロンマルチフィラメント、またはこれらの複合合繊織物も前記生地に多く使われていた。これらの織物は、ソフト、軽量で、防風性、撥水性および堅牢性等に優れているため、コート、ブルゾン、ゴルフウエア、スポーツ用アウトドアウエア等に多く使用されている。しかし、ダウンの吹き出しを抑制するためのダウンプルーフ性を確保するには織物を緻密な構造にする必要があり、織物が硬くなるという問題があった。
【０００５】
また、織物の引裂き強力を保持しながら軽量薄地化の要求にもこたえるため、構成糸条の繊度を小さく、且つベースの原糸とは別に特定する繊度を有する高強度糸を用いることにより、引裂き強力の低下がなく、軽量化する織物が提案されていた。例えば、特許文献１には、繊度１０ｄｔｅｘ〜３０ｄｔｅｘのベース糸と繊度２０ｄｔｅｘ〜６０ｄｔｅｘの補強糸で構成され、カバーファクターが１３００〜１７００であり、引裂き強力が８Ｎ以上である軽量織物が開示されている。しかし、特許文献１の織物は、ポリエステルと比べて収縮率が高いポリアミド繊維からなるため、洗濯中に組織が動きやすく、洗濯後において低通気度が維持できないという問題があった。
【０００６】
特許文献２には、異型度２〜７の異型断面単糸からなる繊度１５ｄｔｅｘ〜３５ｄｔｅｘの合成マルチフィラメントで構成され、カバーファクターが１５００〜２０００であり、引裂き強力が６〜１５Ｎであり、洗濯前の通気度が０．３〜１．５ｃｃ／ｃｍ2／ｓであるふとん側地用織物が開示されている。しかし、特許文献２の織物において、洗濯等による通気度の耐久性についてはなんら記載されていない。しかも、従来の商品では、長年の使用中に、着用、圧縮収納、洗濯等を繰返すことにより、通気度が低下して、ダウンが吹出しやすくなる問題があった。
【先行技術文献】
【特許文献】
【０００７】
【特許文献１】特開２００４−３１６０１５号公報
【特許文献２】特開２００５−１３９５７５号公報
【発明の概要】
【発明が解決しようとする課題】
【０００８】
本発明は、かかる従来技術の問題を背景になされたものであり、より詳しくは、ダウンウエア、ダウンジャケット、ふとん、寝袋などの側地に好適に用いられ、軽量薄地で引裂き強力が高く、かつ洗濯後においても低通気性を維持できる織物を提供することを目的としている。
【課題を解決するための手段】
【０００９】
本発明者らは、上記の課題を鋭意検討した結果、遂に本発明を完成するに至った。すなわち、本発明の織物は、合成マルチフィラメントで構成される織物であって、前記織物は、少なくとも片面にカレンダー加工が施されることにより、合成マルチフィラメントの少なくとも一部においてモノフィラメントが重なり合った状態で圧縮されているものであり、前記モノフィラメントはカレンダー加工前の異型度が２．０〜６．０である異型断面糸であり、前記合成マルチフィラメントの繊度が７ｄｔｅｘ〜４４ｄｔｅｘであり、前記織物のカバーファクターが１３００〜２２００であることを特徴とするものである。本発明においては、異型度２．０〜６．０の異型断面糸であるモノフィラメントからなる合成マルチフィラメントを用い、織物の少なくとも片面にカレンダー加工を施すことにより、合成マルチフィラメントの少なくとも一部において隣接するモノフィラメント同士の凹凸の重なり合いをうまく利用することで、個々のモノフィラメントの動きをコントロールできるようになった。この結果、洗濯によるモノフィラメントのズレを防止して、洗濯繰り返しによる通気度の増大を抑えることが可能となった。
【００１０】
また、前記モノフィラメントが、０．４ｄｔｅｘ〜２．０ｄｔｅｘの繊度を有するものであることが好ましく、より好ましくは凹部を含む断面を有するものであり、さらに好ましくはＹ字型断面或いは十字型断面を有するものである。特に、前記Ｙ字型断面或いは十字型断面における凸部は、先端部が基部と同じ太さか基部よりも太く構成されていることが好ましい。なお、前記モノフィラメントに使用する素材が、ポリアミドまたはポリエステルであることが好ましい。
【００１１】
前記織物のペンジュラム法による引裂き強力が、経方向及び緯方向のいずれも８Ｎ〜５０Ｎであることが好ましい。前記織物の洗濯１０回後の通気度が、２．０ｃｃ／ｃｍ2／ｓ以下であることが好ましい。前記織物の洗濯２０回後の耐水圧が、初期耐水圧に対して７０％以上の保持率を有することが好ましい。
【００１２】
前記織物は、ダウンウエア、ダウンジャケット、ふとん、寝袋のいずれかの側地に好適に用いられる。
【発明の効果】
【００１３】
本発明の織物は、軽量薄地で引裂き強力が高く、かつ洗濯後でも低通気性を維持できるものであり、ダウンウエア、ダウンジャケット、ふとん、寝袋などの側地に好適に用いられる。
【図面の簡単な説明】
【００１４】
【図１】本発明に用いられるＹ字型の口金吐出孔を模式的に例示する説明図である。
【図２】カレンダー加工前の本発明の織物を例示する断面のＳＥＭ写真である。
【図３】カレンダー加工後の本発明の織物を例示する断面のＳＥＭ写真である。
【図４】本発明の織物に用いられる織組織を模式的に例示する説明図である。
【発明を実施するための形態】
【００１５】
本発明の織物は、合成マルチフィラメントで構成される織物であって、前記織物は、少なくとも片面にカレンダー加工が施されることにより、合成マルチフィラメントの少なくとも一部においてモノフィラメントが重なり合った状態で圧縮されているものであり、前記モノフィラメントはカレンダー加工前の異型度が２．０〜６．０である異型断面糸であり、前記合成マルチフィラメントの繊度が７ｄｔｅｘ〜４４ｄｔｅｘであり、前記織物のカバーファクターが１３００〜２２００であることを特徴とする。
【００１６】
まず、本発明で用いられるモノフィラメントについて具体的に説明する。
【００１７】
本発明で用いられるモノフィラメントは異型断面糸であり、その異型度が、カレンダー加工前の値で２．０以上であることが好ましく、２．５以上であることがより好ましく、６．０以下であることが好ましく、５．０以下であることがより好ましい。本発明で用いられるモノフィラメントの異型度を前記範囲にすることにより、作製されるマルチフィラメントにおいて、モノフィラメントの凹部に隣接するモノフィラメントの凸部がはまり込むために、モノフィラメント同士が空隙の少ない状態で重なり合い、織物の通気性を低減させることができる。更に、この範囲では、モノフィラメント同士の間の拘束が強くなるために、洗濯中でも織物組織の動きが抑制され、低通気性が維持できるという特長がある。一方、モノフィラメントの異型度が２．０未満である場合は、モノフィラメント同士が空隙の少ない状態で重なり合うことができず、その結果、洗濯後の低通気性が維持しにくくなる。また、異型度が６．０より大きくなると、得られる織物の引裂き強力が小さくなるという問題点があるため好ましくない。ここでいう異型度は、モノフィラメントの断面の長径（もっとも長い部分の径）／短径（もっとも短い部分の径）より算出されたものである。
【００１８】
前記モノフィラメントの断面形状は、前記範囲の異型度を満足できるものであれば特に限定されないが、凹部を含む断面を有するものが好ましく、例えば、Ｙ字型、十字型、Ｗ字型、Ｖ字型、∞型等の断面が挙げられる。これらの中では、凹凸がはっきりしたＹ字型、十字型の断面がより好ましい。また、Ｙ字型断面は凹凸が最適に重なり合うため特に好ましい。Ｙ字型断面を有するモノフィラメントを用いる場合、後記のカレンダー加工により凹凸が最適に重なり合った状態で圧縮固定化されて、モノフィラメント同士の間の拘束が最も強くなるために、作製される織物は洗濯後でも優れた低通気性が維持できる。さらに、Ｙ字型断面を有するモノフィラメントを用いることにより、作製される織物は吸水拡散性に優れ、肌に対するぬれ感が低く、さらっとした快適な側地になるため、特に好ましい。
【００１９】
また、前記Ｙ字型断面或いは十字型断面における凸部は、先端部が基部と同じ太さか基部よりも太く構成されていることが好ましい。凸部の形状は先細りより、先端部が基部と同じ太さか基部よりも太い方が後記のカレンダー加工により凹凸の引っ掛かりが強くなり、その結果、洗濯後でも織物の低通気性の劣化がよく抑制できる。
【００２０】
前記先端部が基部と同じ太さか基部よりも太く構成されている凸部を有するモノフィラメントを得るために、本発明者らは、紡糸口金の吐出孔形状を工夫して鋭意検討した結果、ポリマーを押し出す口金の吐出孔においてスリットの先端部を根元よりも太くすることで、クエンチ部での冷却および延伸時にモノフィラメントの断面凸部の先端部が細くなること、すなわち、断面凸部の先細りを解決するに至った。例えば、図１に示す口金吐出孔１０のように、スリット１の根元３の幅ａより先端部５の幅ｂを太く設定し、スリット１の長さｃを適宜に調節することにより、先端部が基部と同じ太さか基部よりも太く構成されている凸部を有し、且つ前記範囲の異型度を満足できるモノフィラメントが得られる。
【００２１】
前記モノフィラメントの繊度は、特に限定されないが、０．４ｄｔｅｘ以上であることが好ましく、０．６ｄｔｅｘ以上であることがより好ましく、２．０ｄｔｅｘ以下であることが好ましく、１．５ｄｔｅｘ以下であることがより好ましい。モノフィラメントの繊度を前記範囲にすることにより、適当な引裂き強力および低通気性を有する織物が得られる。一方、前記モノフィラメントの繊度が、０．４ｄｔｅｘより小さいと細すぎるために必要な引裂き強力が得られず、２．０ｄｔｅｘを超えると低通気性が得られにくい。
【００２２】
前記モノフィラメントに使用する素材は、特に限定されないが、ポリエチレンテレフタレート、ポリプロピレンテレフタレート、ポリブチレンテレフタレートなどのポリエステル類、ナイロン６、ナイロン６６、ナイロン４６、ナイロン１２、ナイロン６１０、ナイロン６１２或いはその共重合体などのポリアミド類、ポリアクリロニトリル、ポリ塩化ビニル、ポリビニルアルコールなどの合成ポリマーなどが挙げられる。これらの中では、ポリアミド類は、形成するモノフィラメントが異型断面にしても、風合いが柔らかくて良いため特に好ましい。
【００２３】
前記モノフィラメントに使用する素材の極限粘度は、ポリエステルを用いる場合は、０．５８以上であることが好ましく、０．６０以上であることがより好ましく、１．００以下であることが好ましく、０．９０以下であることがより好ましい。素材の極限粘度を前記範囲にすることにより、適当な破断強度を有するモノフィラメントが得られ、且つ高いコストを招かない。また、素材の極限粘度が０．６０以上であれば、Ｙ字型断面にする場合、凹凸部を明確に発現することができる。一方、素材の極限粘度が０．５８未満であると、異型断面糸は丸断面糸に比べて破断強度が弱いこともあり、破断強度不足による製品の引裂き強力、破断強度の低下、破断伸度不足による加工操業性の悪化、製品耐久性の悪化という問題が生じる。また、１．００を超えると非常にコストが高くなり、実用性に欠けるものとなる。なお、Ｙ字型断面にする場合、素材の極限粘度が０．６０未満であると、凹凸部が明確に発現せず、三角断面様の形状になるため好ましくない。
【００２４】
前記モノフィラメントに使用する素材の相対粘度は、例えばナイロンの場合、２．５以上であることが好ましく、３．０以上であることがより好ましい。素材の相対粘度が２．５以上であれば、得られるモノフィラメントが適当な破断強度を有する。また、素材の相対粘度が３．０以上であれば、Ｙ字型断面にする場合、凹凸部が明確に発現することができる。一方、素材の相対粘度が２．５未満であると、異型断面糸は丸断面糸に比べて破断強度が弱いこともあり、破断強度不足による製品の引裂き強力、破断強度の低下、破断伸度不足による加工操業性の悪化、製品耐久性の悪化という問題が生じやすい。また、Ｙ字型断面にする場合、素材の相対粘度が３．０未満であると、凹凸部が明確に発現せず、三角断面様の形状になるため好ましくない。
【００２５】
また、前記モノフィラメントに、必要に応じて、吸湿性物質、酸化防止剤、つや消し剤、紫外線吸収剤、抗菌剤等を単独または複合して添加されていても良い。
【００２６】
次に、本発明で用いられる合成マルチフィラメントについて具体的に説明する。
【００２７】
本発明で用いられる合成マルチフィラメントは、前記モノフィラメントからなるものである。
【００２８】
前記合成マルチフィラメントの繊度は、特に限定されないが、７ｄｔｅｘ以上であることが好ましく、１０ｄｔｅｘ以上であることがより好ましく、４４ｄｔｅｘ以下であることが好ましく、３３ｄｔｅｘ以下であることがより好ましい。合成マルチフィラメントの繊度を前記範囲にすることにより、軽量薄地で必要な強度を有する織物が得られる。一方、前記合成マルチフィラメントの繊度が、７ｄｔｅｘより小さいと必要な強度が得られず、４４ｄｔｅｘより大きいと嵩高の織物となるため軽量薄地の織物が得られない。
【００２９】
前記合成マルチフィラメントの破断強度は、特に限定されないが、４．０ｃＮ／ｄｔ以上であることが好ましく、４．２ｃＮ／ｄｔ以上であることがより好ましい。前記合成マルチフィラメントの強度が４．０ｃＮ／ｄｔ以上であれば、高異型度においても適当な引裂き強力の織物が得られる。
【００３０】
前記合成マルチフィラメントの破断伸度は、特に限定されないが、３５％以上であることが好ましく、３８％以上であることがより好ましく、５０％以下であることが好ましく、４８％以下であることがより好ましい。合成マルチフィラメントの破断伸度を前記範囲にしておくと、作製した織物が引裂かれるときに、糸が適度に伸びることにより、引裂時の応力が多くの糸に分散され、その結果、１本の糸にかかる応力が軽減され、織物の引裂き強力が向上すると考えられる。一方、破断伸度が３５％より小さいと、作製した織物が引裂かれる時の応力が、引裂かれようとしている１本の糸に集中しやすいため、織物の引裂き強力が低くなる。また、破断伸度が５０％よりも大きいと、製織の高速化、高密度化、低摩擦化に伴う張力変化や糸と接する各種部品との間の摩擦抵抗に原糸が追従できず、断糸の発生頻度が増加するおそれがある。また、様々な紡糸延伸条件を調整しても破断強度が低くなってしまい、作製した織物の引裂き強力が低下するというおそれがあり、好ましくない。
【００３１】
前記合成マルチフィラメントの製糸方法については、特に限定されないが、例えば、ポリアミド系マルチフィラメントやポリエステル系マルチフィラメントでは、スピンドロー方式による紡糸延伸連続装置、または紡糸装置と延伸装置を用いて２工程で行うことによって製造可能であり、スピンドロー方式の場合、紡糸引取りゴデットローラの速度を１５００ｍ／分〜４０００ｍ／分に設定することが好ましく、２０００ｍ／分〜３０００ｍ／分に設定することがより好ましい。
【００３２】
また、前記合成マルチフィラメントの沸水収縮率、熱応力、複屈折率、太さ斑などは特に限定されない。仮撚り加工等の捲縮加工が施されたり、複合糸であったりしても構わない。
【００３３】
以下、本発明の織物について具体的に説明する。
【００３４】
本発明の織物は、前記合成マルチフィラメントで構成され、且つ少なくとも片面にカレンダー加工が施されたものである。
【００３５】
前記織物の織組織は、特に限定されず、平組織のほか綾組織、朱子組織など任意の組織を用いることができるが、通気度を抑えるために平織が好ましく用いられる。さらに、織物の引裂き強力を上げるためにリップストップタフタが特に好適に用いられる。
【００３６】
また、前記織物の製造に使用する織機も特に限定されず、ウオータージェットルーム織機やエアージェット織機、レピア織機を使用することができる。
【００３７】
製織した織物は、一般的な薄地織物の加工機械を使って、精錬、リラックス、プリセット、染色、仕上げ加工する。その際、織物の少なくとも片面にカレンダー加工を施すことが好適である。カレンダー加工を施すことにより、マルチフィラメントの少なくとも一部においてモノフィラメントが重なり合った状態で圧縮、固定化されるため、洗濯後でも織物の低通気性が維持できる。
【００３８】
前記カレンダー加工は織物の片面のみ或いは両面に施されても良いが、両面に施されると、織物表側の表面繊維の凸面までつぶれて、好ましくない光沢感が出たり、風合いが硬くなったり、更に生地の肌離れ性が悪くなって濡れたときに生地が肌に貼り付いたような嫌な感触になる場合があるため、そのような風合いを好まない場合は片面のみに施すことが好ましい。また、カレンダー加工の回数は特に限定されず、凹凸が十分に圧縮できれば、１回のみでも複数回行ってもかまわない。
【００３９】
カレンダー加工の温度は特に限定されないが、使用素材のガラス転移温度より８０℃以上高いことが好ましく、１２０℃以上高いことがより好ましく、使用素材の融点より２０℃以上低いことが好ましく、３０℃以上低いことがより好ましい。カレンダー加工の温度を前記範囲にすることにより、低通気度と高引裂き強力を両方維持できる織物が得られる。一方、前記カレンダー加工の温度が使用素材のガラス転移温度＋８０℃より低いと、モノフィラメントの圧縮度合が弱く、低通気度を有する織物が得にくくなる。また、使用素材の融点−２０℃より高いと、モノフィラメントの圧縮度合は高まるが、織物の引裂き強力が著しく低下することがある。例えば、ポリアミドを素材とする場合、カレンダー加工の温度は、１２０℃〜２００℃であることが好ましく、１３０℃〜１９０℃であることがより好ましい。また、ポリエステルを素材とする場合、カレンダー加工の温度は１６０℃〜２４０℃であることが好ましい。
【００４０】
カレンダー加工の圧力は、０．９８ＭＰａ（１０ｋｇｆ／ｃｍ2）以上であることが好ましく、１．９６ＭＰａ（２０ｋｇｆ／ｃｍ2）以上であることがより好ましく、５．８８ＭＰａ（６０ｋｇｆ／ｃｍ2）以下であることが好ましく、４．９０ＭＰａ（５０ｋｇｆ／ｃｍ2）以下であることがより好ましい。カレンダー加工の圧力を前記範囲にすることにより、低通気度と引裂き強力を両方維持できる織物が得られる。一方、前記カレンダー加工の圧力が０．９８ＭＰａ（１０ｋｇｆ／ｃｍ2）より小さいと、モノフィラメントの圧縮度合が弱く、低通気度を有する織物が得られないことがある。また、５．８８ＭＰａ（６０ｋｇｆ／ｃｍ2）より大きいと、モノフィラメントは過度に圧縮されて、織物の引裂き強力が著しく低下する恐れがある。
【００４１】
また、カレンダーの材質は特に限定されないが、片方のロールは金属製であることが好ましい。金属ロールはそれ自身の温度を調節することができ、かつ生地表面を均一に圧縮することができる。もう一方のロールは特に限定されないが、金属製または樹脂製が好ましく、樹脂製の場合はナイロン製が好ましい。
【００４２】
また、前記織物には、必要に応じて、撥水処理やコーティング加工、ラミネート加工等の各種機能加工や、風合いや織物の強力を調整するための柔軟仕上げや樹脂加工を併用することができる。例えば、柔軟剤として、アミノ変性シリコーンやポリエチレン系、ポリエステル系、パラフィン系柔軟剤等が使用できる。仕上げに柔軟加工、シリコーン加工等の後加工を付与することができる。樹脂加工剤としては、メラミン樹脂、グリオキザール樹脂、ウレタン系、アクリル系、ポリエステル系等の各種樹脂が使用できる。
【００４３】
得られる織物のカバーファクター（ＣＦ）は、１３００〜２２００とする。カバーファクター（ＣＦ）は、１６００以上であることが好ましく、２０００以下であることが好ましい。得られる織物のカバーファクターを前記範囲にすることにより、軽量薄地で低通気度を有する織物が得られる。織物のカバーファクターが１３００より小さいと、薄く軽い織物が得られるが、低通気度を満足するものになりにくい。また、２２００を超えると、低通気度を満足するものの、織物が重くなりやすいために好ましくない。ここで、織物のカバーファクター（ＣＦ）は、下記の式により計算されたものである。
ＣＦ＝Ｔ×（ＤＴ）1/2＋Ｗ×（ＤＷ）１/2
「式中、ＴおよびＷは織物の経密度および緯密度（本／２．５４ｃｍ）を示し、ＤＴおよびＤＷは織物を構成する経糸および緯糸の太さ（ｄｔｅｘ）を示す」。
【００４４】
前記織物のペンジュラム法による引裂き強力は特に限定されないが、経方向及び緯方向のいずれも、８Ｎ以上であることが好ましく、１０Ｎ以上であることがより好ましく、１２Ｎ以上であることがさらに好ましく、５０Ｎ以下であることが好ましく、４０Ｎ以下であることがより好ましく、３０Ｎ以下であることがさらに好ましい。織物の引裂き強力を前記範囲にすることにより、軽量薄地で必要な引裂き強力を有する織物が得られる。一方、引裂き強力が８Ｎより小さいと、用途によっては織物の引裂き強力が不足する場合がある。また、５０Ｎを超えると、繊度を大きくする必要があり、それに伴って生地が分厚く硬いものとなりやすいため好ましくない。
【００４５】
前記織物のフラジール形法による通気度は、洗濯前の初期値で、１．５ｃｃ／ｃｍ2／ｓ以下であることが好ましく、１．０ｃｃ／ｃｍ2／ｓ以下であることがより好ましい。洗濯前の通気度が１．５ｃｃ／ｃｍ2／ｓ以下であれば、ダウンプルーフ性に優れる織物が得られる。
【００４６】
前記織物の洗濯１０回後の通気度は、２．０ｃｃ／ｃｍ2／ｓ以下であることが好ましく、１．５ｃｃ／ｃｍ2／ｓ以下であることがより好ましい。洗濯１０回後の通気度が２．０ｃｃ／ｃｍ2／ｓ以下であれば、洗濯中の織物からのダウン抜けが起こることなく、洗濯耐久性に優れているといえる。一方、洗濯１０回後の通気度が２．０ｃｃ／ｃｍ2／ｓを超えると、ダウン抜けが起こり、ダウンジャケット等の品質を大きく落としてしまう。
【００４７】
前記織物の耐水圧は、洗濯前の初期値で、３００ｍｍ以上であることが好ましく、３５０ｍｍ以上であることがより好ましい。初期耐水圧が３００ｍｍ以上であれば、ダウンプルーフ性に優れているといえ、降雨時にも雨が浸透しにくい効果が得られる。一方、初期耐水圧が３００ｍｍより小さくなると、降雨時にダウンに雨が浸透し、保温性などの効果が軽減しやすい。
【００４８】
前記織物の洗濯２０回後の耐水圧は、初期耐水圧に対して７０％以上の保持率を有することが好ましく、７５％以上の保持率を有することがより好ましい。洗濯２０回後の耐水圧が、初期耐水圧に対して７０％以上の保持率を有すれば、洗濯によるダウンプルーフ性の低下（ダウン抜け）を防止できるとともに、最低必要な防水性を確保しやすいためである。
【００４９】
前記織物の目付けは、２０ｇ／ｍ2以上であることが好ましく、２５ｇ／ｍ2以上であることがより好ましく、６０ｇ／ｍ2以下であることが好ましく、５５ｇ／ｍ2以下であることがより好ましい。得られる織物の目付けを前記範囲にすることにより、薄地軽量で低通気性を有する織物が得られる。一方、前記織物の目付けが２０ｇ／ｍ2より小さいと、薄くて軽い生地に仕上るが、低通気性を有する織物が得られない。また、６０ｇ／ｍ2を超えると、低通気性が得られるが、厚い生地になり軽い織物が得られない。
【００５０】
以下、本発明を図面に基づいて説明するが、本発明は図面に示された態様に限定されるものではない。
【００５１】
図２は、カレンダー加工前の本発明の織物を例示する断面のＳＥＭ写真であり、カレンダー加工前の織物では、合成マルチフィラメントにおいて相隣するモノフィラメント同士の凸凹が重なり合っている。図３は、カレンダー加工後の本発明の織物を例示する断面のＳＥＭ写真であり、カレンダー加工後の織物では、合成マルチフィラメントの少なくとも一部において、モノフィラメントが重なり合った状態で圧縮固定化されている。
【００５２】
本発明の前記織物は、軽量薄地で引裂き強力が高く、かつ洗濯後も低通気度を維持できるため、ダウンウエア、ダウンジャケット、ふとん、寝袋などの側地に好適に用いられる。
【実施例】
【００５３】
次に、実施例及び比較例を用いて本発明を具体的に説明するが、本発明はこれらに限定されるものではなく、前・後記の趣旨を逸脱しない範囲で変更実施をすることは、全て本発明の技術的範囲に含まれる。本発明で用いた測定法は以下の通りである。
【００５４】
＜異型度＞
ＶＨ−Ｚ４５０型顕微鏡およびＶＨ−６３００型測定機（ＫＥＹＥＮＣＥ社製）を用い、１５００倍の倍率で、モノフィラメントの断面の長径（もっとも長い部分の径）および短径（もっとも短い部分の径）をそれぞれ測定し、モノフィラメントの断面の長径（もっとも長い部分の径）／短径（もっとも短い部分の径）を算出し、３本の平均値をモノフィラメントの異型度とした。
【００５５】
＜繊度＞
マルチフィラメントの繊度（総繊度）は、１００ｍ長のマルチフィラメントのカセを３つ作製し、各々の質量（ｇ）を測定し、平均値を求め、１００倍して求めた。モノフィラメントの繊度は、マルチフィラメントの繊度をフィラメント数で除したものとした。
【００５６】
＜極限粘度＞
極限粘度（ＩＶ）は、ｐ−クロルフェノールとテトラクロルエタンからなる混合溶媒（ｐ−クロルフェノール／テトラクロルエタン＝７５／２５）を用い、３０℃で測定した極限粘度〔η〕を、下記の式によりフェノールとテトラクロルエタンからなる混合溶媒（フェノール／テトラクロルエタン＝６０／４０）の極限粘度（ＩＶ）に換算したものである。
ＩＶ＝０．８３２５×〔η〕＋０．００５
【００５７】
＜相対粘度＞
９６．３±０．１質量％の試薬特級濃硫酸中にポリマー濃度が１０ｍｇ／ｍｌになるように試料を溶解させてサンプル溶液を調製した。２０℃±０．０５℃の温度で水落下秒数が６から７秒のオストワルド粘度計を用い、２０℃±０．０５℃の温度で、調製したサンプル溶液２０ｍｌの落下時間Ｔ1（秒）及び試料を溶解するに用いた９６．３±０．１質量％の試薬特級濃硫酸２０ｍｌの落下時間Ｔ0（秒）を、それぞれ測定した。使用する素材の相対粘度（ＲＶ）は下記の式により算出された。
ＲＶ＝Ｔ1／Ｔ0
【００５８】
＜破断強度＞
インストロンジャパン（株）社製の４３０１型万能材料試験機を用い、試料長：２０ｃｍ、引っ張り速度：２０ｃｍ／分、糸繊度（ｄｔｅｘ）の１／３３（ｇ）の荷重をかけ、測定を３回実施して、破断したときの強度の平均値を破断強度とした。
【００５９】
＜破断伸度＞
測定方法は上記破断強度と同様で、破断したときの伸度の平均値である。
【００６０】
＜モノフィラメントの圧縮状態＞
モノフィラメントの圧縮状態は、ＶＨ−Ｚ４５０型顕微鏡（ＫＥＹＥＮＣＥ社製）を用い、織物のマルチフィラメントにおけるモノフィラメント同士の重なり合う状態を観察して、よく重なり合った状態であれば○、あまり重なっていない状態であれば×として評価した。
【００６１】
＜目付け＞      
織物の目付けは、ＪＩＳ  Ｌ  １０９６  ８．４に規定されている単位面積あたりの質量に準拠して測定した。
【００６２】
＜カバーファクター＞
織物のカバーファクター（ＣＦ）は、下記の式により計算した。
ＣＦ＝Ｔ×（ＤＴ）1/2＋Ｗ×（ＤＷ）1/2
「式中、ＴおよびＷは織物の経密度および緯密度（本／２．５４ｃｍ）を示し、ＤＴおよびＤＷは織物を構成する経糸および緯糸の太さ（ｄｔｅｘ）を示す」。
【００６３】
＜引裂き強力＞
織物の引裂き強力は、ＪＩＳ  Ｌ  １０９６  ８．１５．５に規定されている引裂強さＤ法（ペンジュラム法）に準拠して、経緯の両方向において測定した。
【００６４】
＜通気度＞
織物の通気度は、ＪＩＳ  Ｌ  １０９６  ８．２７．１に規定されている通気性Ａ法（フラジール形法）に準拠して測定した。
【００６５】
＜耐水圧＞
織物の耐水圧は、ＪＩＳ  Ｌ  １０９２に規定されている耐水度試験Ａ法（低水圧法）に準拠して測定した。
【００６６】
＜洗濯耐久性＞
織物の洗濯は、ＪＩＳ  Ｌ  １０９６  ８．６４．４の織物の寸法変化に記載されているＦ−２法に準拠して実施した。洗濯１０回は洗濯−脱水−乾燥を１０回繰り返した場合であり、洗濯２０回は２０回繰り返した場合である。乾燥方法はライン乾燥で行った。洗濯２０回後の耐水圧を前記方法により測定し、初期耐水圧に対する耐水圧保持率を計算した。織物の洗濯耐久性は、洗濯１０回後の通気度および洗濯２０回後の耐水圧保持率により評価した。
【００６７】
＜風合い＞
織物の風合いは、評価者５人をランダムに選定し、５６Ｔ２４Ｆの平織物をブランクとし、最もやわらかく感じるものを５点、最も硬く感じるものを１点とし、１点から５点までの５段階で評価した。
【００６８】
実施例１
相対粘度３．５のナイロン６ポリマーチップを紡糸温度２８８℃で、２４個の吐出孔（図１に示す形状で、スリットの根元の幅ａ：０．０７ｍｍ、スリットの先端部の幅ｂ：０．１１ｍｍ、スリットの長さｃ：０．４６５ｍｍ）を備える紡糸口金から溶融紡糸した。３つのゴデットローラのうち、第１ゴデットローラの速度を２０００ｍ／分、第２ゴデットローラの速度を３５００ｍ／分、第３ゴデットローラの速度を３５００ｍ／分に設定し、第２ゴデットローラの延伸温度１５３℃にて延伸した。異型度が３．１でＹ字型断面のモノフィラメント２４本からなる、繊度３３ｄｔｅｘのマルチフィラメントを得た。得られたマルチフィラメントについて、前記の方法により、破断強度及び破断伸度を評価し、結果を表１に示す。
【００６９】
該マルチフィラメントを経糸及び緯糸に用い、経密度を１８６本／２．５４ｃｍに、緯密度を１３０本／２．５４ｃｍに設定し、平組織で製織した。
【００７０】
得られた生地を常法に従って、オープンソーパーを用いて精練、ピンテンターを用いて１９０℃×３０秒でプレセットし、液流染色機（日阪製作所製：サーキュラーＮＳ）を用い酸性染料でブルーに染色した後、１８０℃×３０秒で中間セットを行った。その後、カレンダー加工（加工条件：シリンダー加工、温度１５０℃、圧力２．４５ＭＰａ（２５ｋｇf／ｃｍ2）、速度２０ｍ／分）を織物の片面に２回施した後、柔軟仕上げ加工を行って、密度が経方向で２００本／２．５４ｃｍ、緯方向で１３５本／２．５４ｃｍであり、カバーファクターが１９２３で、目付けが４９ｇ／ｍ2である織物を得た。得られた織物について、マルチフィラメントにおけるモノフィラメントの圧縮状態、風合い、引裂き強力、初期通気度および耐水圧、洗濯耐久性などを前記方法で評価した。結果を表１に示す。
【００７１】
実施例２
図４に示すミニリップ組織（リップストップタフタ組織）で製織した以外は実施例１と同様の方法で、マルチフィラメント及び織物を作製した。得られたマルチフィラメント及び織物について、実施例１と同様の方法で評価を行った。結果を表１に示す。
【００７２】
実施例３
中間セットを行った後、カレンダー加工を裏面に２回、表面に１回施した以外は実施例１と同様の方法で、マルチフィラメント及び織物を作製した。得られたマルチフィラメント及び織物について、実施例１と同様の方法で評価を行った。結果を表１に示す。
【００７３】
実施例４
Ｙ字型の口金吐出孔を十字型に変更した以外は実施例１と同様の方法で、マルチフィラメント及び織物を作製した。得られたマルチフィラメント及び織物について、実施例１と同様の方法で評価を行った。結果を表１に示す。
【００７４】
比較例１
Ｙ字型の口金吐出孔を、直径０．２５ｍｍの丸断面を有するものに変更した以外は実施例１と同様の方法で、マルチフィラメント及び織物を作製した。得られたマルチフィラメント及び織物について、実施例１と同様の方法で評価を行った。結果を表１に示す。
【００７５】
比較例２
押し出し機の吐出量を、得られるマルチフィラメントの繊度が５６ｄｔｅｘになるよう変更した以外は実施例１と同様の方法で、異型度が３．０のモノフィラメント２４本からなる、繊度５６ｄｔｅｘのマルチフィラメントを得た。また、該マルチフィラメントを用い、実施例１と同様の方法で織物を作製した。得られたマルチフィラメント及び織物について、実施例１と同様の方法で評価を行った。結果を表１に示す。
【００７６】
比較例３
２４個のＹ字型吐出孔を備える紡糸口金を、５個の三角形吐出孔を備えるものに変更し、また押し出し機の吐出量を、得られるマルチフィラメントの繊度が５．５ｄｔｅｘになるよう変更した以外は実施例１と同様の方法で、異型度が１．５のモノフィラメント５本からなる、繊度５．５ｄｔｅｘのマルチフィラメントを得た。また、該マルチフィラメントを経糸及び緯糸に用い、経密度を２８０本／２．５４ｃｍ、緯密度を２７５本／２．５４ｃｍに設定し、リップ組織で製織を行った以外は実施例１と同様の方法で、織物を作製した。得られたマルチフィラメント及び織物について、実施例１と同様の方法で評価を行った。結果を表１に示す。
【００７７】
比較例４
製織の際に、経糸及び緯糸に用いるマルチフィラメントの密度を、経密度９５本／２．５４ｃｍ、緯密度９８本／２．５４ｃｍに設定した以外は実施例１と同様の方法で、マルチフィラメントおよび織物を作製した。得られたマルチフィラメントおよび織物について、実施例１と同様の方法で評価を行った。結果を表１に示す。
【００７８】
比較例５
Ｙ字型の口金吐出孔を十字型に変更した以外は実施例１と同様の方法で、マルチフィラメントおよび織物を作製した。得られたマルチフィラメントおよび織物について、実施例１と同様の方法で評価を行った。結果を表１に示す。
【００７９】
比較例６
織物にカレンダー加工を施さなかった以外は実施例１と同様の方法で、マルチフィラメントおよび織物を作製した。得られたマルチフィラメントおよび織物について、実施例１と同様の方法で評価を行った。結果を表１に示す。
【００８０】
【表１】
2010196213.tif 000003
【００８１】
実施例１〜４の織物は、軽量薄地で引裂き強力が高く、かつ洗濯後も低通気度を維持していた。
【００８２】
一方、比較例１の織物は、丸断面のモノフィラメントを使用したので、カレンダー加工後も、モノフィラメント同士があまり重なり合わず、圧縮状態が良くなかったため通気度および耐水圧の洗濯耐久性に劣った。比較例２の織物は、繊度が大きいマルチフィラメントを使用したため、嵩高で重く硬い生地となり、洗濯耐久性にも劣った。比較例３の織物は、異型度が小さく、三角形断面を有するモノフィラメントからなり且つ繊度が小さいマルチフィラメントを使用したため、軽量でソフトな生地となったが、引裂き強力が小さく、マルチフィラメントにおけるモノフィラメント同士があまり重なり合っておらず、洗濯耐久性に劣った。比較例４の織物は、カバーファクターの小さいものであるため軽い生地となったが、洗濯前から通気度の高いものであった。比較例５の織物は、異型度が大きいモノフィラメントを使用したため引裂き強力が小さかった。また、比較例６の織物は、カレンダー加工が施されなかったものであるため、洗濯前から通気度の高いものであり、洗濯耐久性に非常に劣った。
【産業上の利用可能性】
【００８３】
本発明は、ダウンウエア、ダウンジャケット、ふとん、寝袋などの側地に好適に用いられる。
【符号の説明】
【００８４】
１：スリット、３：根元、５：先端部、１０：口金吐出孔
【図１】
2010196213.tif 000004
【図４】
2010196213.tif 000005
【図２】
2010196213.tif 000006
【図３】
2010196213.tif 000007
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
合成マルチフィラメントで構成される織物であって、前記織物は、少なくとも片面にカレンダー加工が施されることにより、合成マルチフィラメントの少なくとも一部においてモノフィラメントの凹部に隣接するモノフィラメントの凸部がはまり込むようにモノフィラメント同士が重なり合った状態で圧縮されているものであり、
前記モノフィラメントはカレンダー加工前の異型度が２．０〜６．０でＹ字型断面或いは十字型断面を有する異型断面糸であり、前記合成マルチフィラメントの繊度が７ｄｔｅｘ〜４４ｄｔｅｘであり、前記織物のカバーファクターが１３００〜２２００であることを特徴とする織物。
【請求項２】
前記モノフィラメントが、０．４ｄｔｅｘ〜２．０ｄｔｅｘの繊度を有するものである請求項１に記載の織物。
【請求項３】
前記Ｙ字型断面或いは十字型断面における凸部は、先端部が基部と同じ太さか基部よりも太く構成されている請求項１または２に記載の織物。
【請求項４】
前記モノフィラメントに使用する素材が、ポリアミドまたはポリエステルである請求項１〜３のいずれかに記載の織物。
【請求項５】
前記織物のペンジュラム法による引裂き強力が、経方向及び緯方向のいずれも８Ｎ〜５０Ｎである請求項１〜４のいずれかに記載の織物。
【請求項６】
前記織物の洗濯１０回後の通気度が、２．０ｃｃ／ｃｍ2／ｓ以下である請求項１〜５のいずれかに記載の織物。
【請求項７】
前記織物の洗濯２０回後の耐水圧が、初期耐水圧に対して７０％以上の保持率を有する請求項１〜６のいずれかに記載の織物。
【請求項８】
ダウンウエア、ダウンジャケット、ふとん、寝袋のいずれかの側地に用いられる請求項１〜７のいずれかに記載の織物。